(57)【特許請求の範囲】
【請求項１】
電極コーティングであって、  
５％から３０質量％の少なくとも１種類の架橋性モノマーと、
２０から８５質量％の少なくとも１種類の疎水性モノマーと、
少なくとも１種類の比誘電率増強剤と、の重合生成物を含み、
前記少なくとも１種類の架橋性モノマーが、エトキシル化（１５）トリメチロールプロパントリアクリレート、エトキシル化（５）トリメチロールプロパントリアクリレート、エトキシル化（５）ペンタエリトリトールテトラアクリレート、ジペンタエリトリトールペンタアクリレート、ジペンタエリトリトールヘキサアクリレート、メタクリル多面体オリゴマーシルセスキオキサン（ＰＯＳＳ（登録商標））、およびそれらの組合せからなる群より選択され、
前記少なくとも１種類の疎水性モノマーが、メタクリル酸ペンタフルオロベンジル、メタクリル酸ペンタフルオロフェニル、アクリル酸２，２，３，３，３−ペンタフルオロプロピル、メタクリル酸２，２，３，３，４，４，５，５−オクタフルオロペンチル、メタクリル酸４，４，５，５，６，７，７，７−オクタフルオロ−２−ヒドロキシ−６−（トリフルオロメチル）ヘプチル、アクリル酸２，２，３，３，４，４，５，５，６，６，７，７−ドデカフルオロヘプチル、アクリル酸２，２，３，３，４，４，５，５，６，６，７，７，８，８，９，９−ヘキサデカフルオロノニル、アクリル酸３，３，４，４，５，５，６，６，７，７，８，８，９，９，１０，１０，１１，１１，１２，１２，１２−エイコサフルオロドデシル、メタクリル酸ラウリル、メタクリル酸ステアリル、およびそれらの組合せからなる群より選択される第１の疎水性モノマーを含み、
前記比誘電率増強剤が、１０から６０質量％の量の、メタクリル酸ペンタブロモフェニル、エトキシル化ビスフェノールジメタクリレート、メタクリル酸フルフリル、メタクリル酸ベンジル、アクリル酸２−シアノエチル、ビニルフェロセン、メタクリル酸プロパギル、およびそれらの組合せからなる群より選択される誘電増強モノマーを含み、
前記質量％はいずれも、コーティングの全質量に基づくものであり、
該コーティングが、少なくとも１．５の比誘電率を有し、かつ１,８００Ｖ／μｍの破壊電圧を有することを特徴とする、電極コーティング。
【請求項２】
前記重合生成物が、少なくとも１０％の架橋密度を有することを特徴とする、請求項１記載の電極コーティング。
【請求項３】
少なくとも２．４の基電気陰性度を有する誘電増強モノマーを含むことを特徴とする、請求項１または２記載の電極コーティング。
【請求項４】
前記少なくとも１種類の比誘電率増強剤が、５から５０質量％の量の強誘電性粒子、２から２０質量％の量の電気活性ポリマー、またはそれらの組合せをさらに含み、
前記強誘電性粒子が、チタン酸バリウム（ＢａＴｉＯ3）、チタン酸アルミニウム（ＡｌＴｉＯ3）、ジルコン酸バリウム（ＢａＺｒＯ3）、アルミナ（Ａｌ2Ｏ3）、Ｙ3Ｎ5Ｏ12、バリウム・ストロンチウム・ジルコン酸塩・チタン酸塩、フラーレン、およびそれらの組合せからなる群より選択され、および
前記電気活性ポリマーが、ポリアニリン、銅（ＩＩ）フタロシアニン、ポリピロール、ポリアセチレン、ポリフルオレン、ポリ（ｐ−フェニレンスルフィド）、ポリナフタレン、ポリテトラチアフルバレン、チオフェンポリマー、およびそれらの組合せからなる群より選択されることを特徴とする、請求項１から３いずれか１項記載の電極コーティング。
【請求項５】
前記疎水性モノマーが、ヘキサフルオロビスフェノールＡジメタクリレート；１Ｈ，１Ｈ，６Ｈ，６Ｈ−オクタフルオロ−１，６−ヘキサンジオールジメタクリレート；１Ｈ，１Ｈ，５Ｈ，５Ｈ−ヘキサフルオロ−１，４−ペンタンジオールジメタクリレート；ペンタエリトリトールジアクリレートモノステアレート、およびそれらの組合せからなる群より選択される第２の疎水性モノマーをさらに含むことを特徴とする請求項１から４いずれか１項記載の電極コーティング。
【請求項６】
前記少なくとも１種類の架橋性モノマーが、ジペンタエリトリトールペンタアクリレートであり、
前記少なくとも１種類の疎水性モノマーが、アクリル酸２，２，３，３，３−ペンタフルオロプロピルであり、さらに
前記少なくとも１種類の比誘電率増強剤が、メタクリル酸フルフリルであることを特徴とする、請求項１記載の電極コーティング。
【発明の詳細な説明】
【優先権の主張】
【０００１】
本出願は、２００９年２月２６日に出願された米国特許第１２／３９３２９６号の恩恵を主張するものである。この文献の内容およびその中に挙げられた任意の刊行物または特許文献の全開示がここに引用される。
【技術分野】
【０００２】
本開示は、電気的絶縁性高分子組成物およびそれを含むコーティングおよび物品に関する。
【発明の概要】
【課題を解決するための手段】
【０００３】
本開示は、少なくとも１種類の架橋性モノマー；少なくとも１種類の疎水性モノマー；および誘電増強モノマー、強誘電性粒子、および電気活性ポリマーから選択される少なくとも１種類の比誘電率増強剤を含む組成物を提供する。
【０００４】
本開示は、少なくとも１種類の架橋性モノマー；少なくとも１種類の疎水性モノマー；および誘電増強モノマー、強誘電性粒子、および電気活性ポリマーから選択される少なくとも１種類の比誘電率増強剤の重合生成物を含むコーティングを提供する。
【０００５】
本開示は、少なくとも１種類の架橋性モノマー；少なくとも１種類の疎水性モノマー；および誘電増強モノマー、強誘電性粒子、および電気活性ポリマーから選択される少なくとも１種類の比誘電率増強剤の重合生成物を含む電気的絶縁性層を含む物品を提供する。
【発明を実施するための形態】
【０００６】
ここに具体的に議論されたもの以外の実施の形態も考えられ、本開示の範囲または精神から逸脱せずに実施してよい。以下の詳細な説明は制限ではない。与えられた定義は、頻繁に使用される特定の用語の理解を促すためであり、本開示を制限しない。
【０００７】
別記しない限り、明細書に使用された特徴サイズ、量および物理的性質を表す全ての数は、全ての場合において「約」という用語により修飾されているものと理解すべきである。したがって、そうではないと示されていない限り、先の明細書に述べられた数値のパラメータは、ここに開示された教示を利用して当業者により得られるのが求められている所望の性質に応じて様々であり得る近似である。
【０００８】
端点による数の範囲の列挙は、その範囲内に包含される全ての数（例えば、１から５は、１、１．５、２、２．７５、３、３．８０、４、および５を含む）およびその範囲内の任意の範囲を含む。
【０００９】
本明細書および添付の特許請求の範囲に使用されているように、文脈にそうではないと明白に示されていない限り、単数形は、複数を含む実施の形態を包含する。本明細書に使用されているように、文脈にそうではないと明白に示されていない限り、ある用語の単数形の使用は、そのような用語を複数含む実施の形態を包含し得る。例えば、「溶媒を加える」という語句は、文脈にそうではないと明白に示されていない限り、１種類の溶媒、または複数の溶媒を加えることを包含する。本明細書および添付の特許請求の範囲に使用されているように、文脈にそうではないと明白に示されていない限り、「または」という用語は、一般に、「いずれかもしくは両方」を含む意味で利用される。
【００１０】
「含む」、「含んでいる」などの用語は、包含を意味し、以下に限られないが、すなわち、包括的であり、排他的ではない。
【００１１】
本開示は、組成物、そのような組成物を含むコーティング、およびそのような組成物を含む物品を提供する。組成物、そのような組成物を含むコーティングおよび物品は、様々な性質を有し得る。実施の形態において、組成物は、高い耐透水性、高破壊電圧、比較的高い比誘電率の複合性質を有し、高い疎水性である電極および電子コーティングのための物理的バリアを提供できる。
【００１２】
エレクトロウェッティング(electrowetting)素子では、一般に、エレクトロウェッティング電極に対する保護バリアを提供するために、無機膜と上側の疎水性膜の両方を使用する。しかしながら、そのような多層バリアは、液体と直接接触している間の絶縁破壊に耐えるのに十分に頑丈である素子を製造することができていない。本開示は、特にエレクトロウェッティング用途における透水のための物理的バリアも提供する電気的絶縁性コーティングを提供する。
【００１３】
実施の形態において、本開示は、プレポリマー組成物または重合性組成物であり得る組成物を提供する。プレポリマー組成物は、一般に、重合組成物を形成するために重合できる組成物である。プレポリマー組成物は、１種類以上のモノマーを含み得る。本明細書に使用されるように、モノマーは、一般に、当業者に与えられた意味を有する。詳しくは、モノマーは、他のモノマーと化学結合して、ポリマーと称することもできるより大きい分子を形成するであろう比較的小さな分子である。１種類以上のモノマーを１種類以上の他のモノマーと化学結合させてポリマーを形成するプロセスは、重合と称することができる。
【００１４】
例示の組成物は、少なくとも１種類の架橋性モノマー、少なくとも１種類の疎水性モノマー、および少なくとも１種類の比誘電率増強剤を含み得る。ある組成物は、例えば、１種類または複数種類の架橋性モノマー、１種類または複数種類の疎水性モノマー、および１種類または複数種類の比誘電率増強剤を含み得る。
【００１５】
架橋性モノマーは、一般に、重合でき、得られたポリマーをそのようなモノマーで架橋させられる分子を称する。一般に、架橋は、１つの高分子鎖を別の高分子鎖に連結する結合、またはある高分子鎖の１つの部分をその同じ高分子鎖の別の部分に連結する結合を称する。架橋性モノマーは、重合できる分子の１つの部分、およびポリマーのある他の部分と化学結合を形成できる分子の１つの部分を含む。ポリマー（または異なる高分子鎖）のある他の部分と化学結合を形成できる分子の部分は、架橋性部分と称しても差し支えない。架橋は、例えば、重合中または重合後に生じ得る。
【００１６】
架橋性部分は、ポリマーを形成するために利用できる分子の部分（重合性部分）と同じであっても異なっても差し支えない。実施の形態において、架橋性部分は重合性部分と同じであり得る。実施の形態において、架橋性部分は重合性部分と異なり得る。架橋性モノマーは、１つの架橋性部分または複数の架橋性部分を含み得る。
【００１７】
実施の形態において、架橋性モノマーは、重合性部分および少なくとも１つの架橋性部分を含む。重合性部分および少なくとも１つの架橋性部分を含む架橋性モノマーは、二官能性モノマーと称することができる。実施の形態において、架橋性モノマーは、重合性部分および少なくとも２つの架橋性部分を含む。重合性部分および少なくとも２つの架橋性部分を含む架橋性モノマーは、三官能性モノマーと称することができる。実施の形態において、架橋性モノマーは、重合性部分および少なくとも３つの架橋性部分を含み得る。重合性部分および少なくとも３つの架橋性部分を含む架橋性モノマーは、四官能性モノマーと称することができる。架橋性モノマーは、重合性部分および少なくとも４つの架橋性部分を含み得る。重合性部分および少なくとも４つの架橋性部分を含む架橋性モノマーは、五官能性モノマーと称することができる。実施の形態において、架橋性モノマーは、重合性部分および少なくとも５つの架橋性部分を含み得る。重合性部分および少なくとも５つの架橋性部分を含む架橋性モノマーは、六官能性モノマーと称することができる。
【００１８】
実施の形態において、架橋性モノマーはどのタイプの官能性部分を含んでも差し支えない。例示の官能性部分としては、例えば、アクリレート部分、エポキシ部分、ウレタン部分、およびイミド部分などの有機部分が挙げられる。例示の官能性部分としては、シロキサン部分よびホスファゼン部分などの無機部分も含んで差し支えない。実施の形態において、架橋性モノマーはアクリレート部分を含み得る。
【００１９】
実施の形態において、組成物は複数のタイプの架橋性モノマーを含み得る。例えば、組成物は少なくとも２つのタイプの架橋性モノマーを含み得る。実施の形態において、組成物は、１種類の架橋性モノマーおよび組成物の混和性を調節するように架橋性でもある（重合性部分および少なくとも１つの架橋性部分を含む）疎水性モノマーを含み得る。例えば、その架橋性モノマー（または複数の架橋性モノマー）は、組成物の残りの成分とそれほど混和性でなくても差し支えなく、よって組成物の全体の混和性を増加させるために疎水性モノマー（架橋性でもある）を加えて差し支えない。
【００２０】
特定の例示のタイプの架橋性モノマーの例としては、エトキシル化プロパントリアクリレートモノマーおよびエトキシル化ペンタエリトリトールテトラアクリレートなどのエトキシル化アクリレートモノマーが挙げられる。使用できる特定の架橋性モノマーの例としては、エトキシル化（１５）トリメチロールプロパントリアクリレート、エトキシル化（５）トリメチロールプロパントリアクリレート、エトキシル化（５）ペンタエリトリトールテトラアクリレート、ジペンタエリトリトールペンタアクリレート、ジペンタエリトリトールヘキサアクリレート、メタクリル多面体オリゴマーシルセスキオキサン（ＰＯＳＳ（登録商標））、および同様のモノマー、またはそれらの組合せが挙げられる。
【００２１】
組成物は、１種類以上の架橋性モノマーを様々な量で含み得る。多量の架橋性モノマーによって、より高度に架橋され、したがって、比較的剛性でありそうであるポリマー（重合組成物）を生じ得る。実施の形態において、組成物は、全組成物（溶媒を含まない）の質量の約５％から約３０％の架橋性モノマーを含み得る。実施の形態において、組成物は、全組成物（溶媒を含まない）の質量の約１５％から約２５％の架橋性モノマーを含み得る。実施の形態において、組成物は、全組成物（溶媒を含まない）の質量の約２０％の架橋性モノマーを含み得る。
【００２２】
上述したように、組成物は、少なくとも１種類の疎水性モノマーも含む。本明細書に使用されるように、疎水性は、一般に、当業者により与えられる意味を有する。詳しくは、疎水性は、主に水中に感知される量で溶解できない、または水からはじかれる、水に対して拮抗性であることを意味する。疎水性分子は、無極性であり、それゆえ、他の中性分子および無極性溶媒を好む傾向にある。例示の疎水性分子としては、フッ素含有分子、アルカン、油、脂肪、および一般に油性物質が挙げられる。
【００２３】
疎水性モノマーは、重合性部分および少なくとも１つの疎水性部分、例えば、無極性の部分を含み得る。例示の疎水性分子の例としては、フッ素化部分またはアルキル部分が挙げられる。実施の形態において、疎水性モノマーは、５以上のフッ素原子、８以上のフッ素原子、１６以上のフッ素原子、または２３以上のフッ素原子を含むものである。実施の形態において、疎水性モノマーは、少なくとも６つの炭素原子、少なくとも１２の炭素原子、または少なくとも１８の炭素原子を有するアルキル鎖を含むものである。
【００２４】
例示の特別なタイプの疎水性モノマーとしては、過フッ素化化合物、または長鎖アルキル化合物が挙げられる。特別な例示の過フッ素化疎水性モノマーの例としては、メタクリル酸ペンタフルオロベンジル；メタクリル酸ペンタフルオロフェニル；アクリル酸２，２，３，３，３−ペンタフルオロプロピル；メタクリル酸２，２，３，３，４，４，５，５−オクタフルオロペンチル；メタクリル酸４，４，５，５，６，７，７，７−オクタフルオロ−２−ヒドロキシ−６−（トリフルオロメチル）ヘプチル；アクリル酸２，２，３，３，４，４，５，５，６，６，７，７−ドデカフルオロヘプチル；アクリル酸２，２，３，３，４，４，５，５，６，６，７，７，８，８，９，９−ヘキサデカフルオロノニル；アクリル酸３，３，４，４，５，５，６，６，７，７，８，８，９，９，１０，１０，１１，１１，１２，１２，１２−エイコサフルオロドデシル；およびそれらの組合せが挙げられる。特別な例示の長鎖疎水性モノマーの例としては、メタクリル酸ラウリル、メタクリル酸ステアリル、およびそれらの組合せが挙げられる。
【００２５】
上述したように、疎水性モノマーは、同様に架橋性部分も含み得る。このことは、組成物の混和性が懸念される場合に有益であり得る。架橋性であり、組成物の混和性を変えるために加えてもよい例示の疎水性モノマーの例としては、ヘキサフルオロビスフェノールＡジメタクリレート；１Ｈ，１Ｈ，６Ｈ，６Ｈ−オクタフルオロ−１，６−ヘキサンジオールジメタクリレート；１Ｈ，１Ｈ，５Ｈ，５Ｈ−ヘキサフルオロ−１，４−ペンタンジオールジメタクリレート；ペンタエリトリトールジアクリレートモノステアレート、メタクリル酸ペンタフルオロベンジル、メタクリル酸ペンタフルオロフェニル、およびそれらの組合せが挙げられる。
【００２６】
実施の形態において、組成物は、複数タイプの疎水性モノマーを含み得る。例えば、組成物は、少なくとも２つのタイプの疎水性モノマー（例えば、疎水性モノマーおよび架橋性である疎水性モノマー）を含み得る。疎水性部分を含むが、架橋性でもある（例えば、重合性部分および少なくとも１つの架橋性部分を含む）モノマーが疎水性モノマーであると考えられる。組成物は、様々な量の１種類以上の疎水性モノマーを含み得る。多量の疎水性モノマーにより、より疎水性であり、したがって、水との接触角が大きくなり得るポリマー（重合組成物）が生じ得る。実施の形態において、組成物は、例えば、全組成物（溶媒を含まない）の質量の約２０％から約８５％の疎水性モノマーを含み得る。実施の形態において、組成物は、例えば、全組成物（溶媒を含まない）の質量の約５０％から約８０％の疎水性モノマーを含み得る。実施の形態において、組成物は、例えば、全組成物（溶媒を含まない）の質量の約６０％から約８０％の疎水性モノマーを含み得る。
【００２７】
上述したように、組成物は、少なくとも１種類の比誘電率増強剤を含み得る。比誘電率増強剤の例としては、誘電増強モノマー、強誘電性粒子、電気活性粒子（電気活性ポリマーおよび導電性ナノ金属粒子などの）、および同様の物質、またはそれらの組合せが挙げられる。組成物は、１種類または複数種類の比誘電率増強剤を含み得る、例えば、組成物は、１種類または複数種類の誘電増強モノマーおよび１種類または複数種類の強誘電性粒子を含み得る。組成物は、特定の１種類または複数種類の比誘電率増強剤を含み得る、例えば、組成物は、少なくとも２種類の誘電増強モノマーまたは少なくとも２種類の誘電増強モノマーと１種類または複数種類の電気活性ポリマーを含み得る。
【００２８】
誘電増強モノマーは、重合性部分および双極子部分を含むモノマーである。双極子部分は、一般に、原子間または分子間の距離だけ隔てられた反対の電荷（全または部分電荷）を有する原子または原子の群を含む。双極子部分の分極強度は、基電気陰性度(group electronegativity)の結果である。電気陰性度は、原子の電子を求引する傾向であり、基電気陰性度は、多原子基の電子を求引する傾向である。実施の形態において、利用できる誘電増強モノマーは、少なくとも約２．４の基電気陰性度を有し得る。モノマーなどの分子の基電気陰性度は、計算される性質である。モノマーの基電気陰性度は、一般に、ポリマー中の含まれているか否かにかかわらずに計算できる。説明の実例として、メタクリル酸ペンタブロモフェニル（Poly Sciences, Inc., カタログ番号０４２５３）は３．００の基電気陰性度を有し、エトキシル化ビスフェノールジメタクリレート（Ｓａｒｔｏｍｅｒ  ＳＲ３４８）は２．７４の基電気陰性度を有する。これらのモノマーの基電気陰性度は、ＤＭｏｌ3（カリフォルニア州、サンディエゴ所在のAccelrys Software, Inc.,）を使用して計算した。ＤＭｏｌ3により、各分子について電子親和力およびイオン化エネルギーの計算値を得た。次いで、これらの値を使用し、マリケン(Mulliken)の式（ＥＡ＋ＩＥ）／２を使用して基電気陰性度を求めた。
【００２９】
特定のタイプの誘電増強モノマーとしては、ハロゲン分子を含有するモノマー、またはジルコニウムおよびハフニウムなどの（ＩＶ）族元素を含むモノマーが挙げられる。（ＩＶ）族元素を含む例示のモノマーの例としては、アクリル酸ジルコニウム、ジルコニウムブロモノルボルナンラクトンカルボキシレートトリアクリレート、ジルコニウムカルボキシエチルアクリレート６０％（ｎ−プロパノール）、１−ブタノール中のハフニウムカルボキシエチルアクリレート６０％、および同様のモノマー、またはそれらの組合せが挙げられる。他の特別な例示の誘電増強モノマーの例としては、メタクリル酸ペンタブロモフェニル、エトキシル化ビスフェノールジメタクリレート、メタクリル酸フルフリル、メタクリル酸ベンジル、アクリル酸２−シアノエチル、ビニルフェロセン、メタクリル酸プロパギル、および同様のモノマー、またはそれらの組合せが挙げられる。
【００３０】
実施の形態において、組成物は、複数タイプの誘電増強モノマーを含み得る。例えば、組成物は、少なくとも２つのタイプの誘電増強モノマーを含み得る。双極子部分を含むが架橋性である（例えば、重合性部分および少なくとも１つの架橋性部分を含む）モノマーが、誘電増強モノマーと考えられる。組成物は、様々な量の１種類以上の誘電増強モノマーを含み得る。多量の誘電増強モノマーにより、高い比誘電率を有し、したがって、良好な電気的絶縁体であるポリマー（重合組成物）を生成できる。実施の形態において、組成物は、例えば、全組成物（溶媒を含まない）の質量の約１０％から約６０％の誘電増強モノマーを含み得る。実施の形態において、組成物は、例えば、全組成物（溶媒を含まない）の質量の約２０％から約６０％の誘電増強モノマーを含み得る。
【００３１】
強誘電性粒子を比誘電率増強剤として選択しても差し支えない。強誘電性粒子は、組成物中の唯一の比誘電率増強剤として単独で使用しても、または組成物中で１種類以上の他の比誘電率増強剤と組み合わせて使用しても差し支えない。強誘電性粒子は、高い比誘電率を有する材料である。実施の形態において、強誘電性粒子は、中間の比誘電率値および範囲を含む、少なくとも約１０、少なくとも約２０、少なくとも約７０、または少なくとも約１６０である比誘電率を有する材料である。
【００３２】
例示のタイプの強誘電性粒子の例としては、チタン酸塩、ジルコン酸塩、および同様の他の無機セラミック粒子、またはそれらの組合せが挙げられる。特別な例示の強誘電性粒子としては、チタン酸バリウム（ＢａＴｉＯ3）、チタン酸アルミニウム（ＡｌＴｉＯ3）、ジルコン酸バリウム（ＢａＺｒＯ3）、アルミナ（Ａｌ2Ｏ3）、Ｙ3Ｎ5Ｏ12、バリウム・ストロンチウム・ジルコン酸塩・チタン酸塩（「ＢＳＺＴ」）（（Ｂａ1-xＳｒx）（ＺｒxＴｉ1-x）Ｏ3）、フラーレン、および同様の強誘電性粒子、またはそれらの組合せが挙げられる。
【００３３】
実施の形態において、組成物は、複数タイプの強誘電性粒子を含み得る。例えば、組成物は、少なくとも２つのタイプの強誘電性粒子を含み得る。組成物は、様々な量の１種類以上の強誘電性粒子を含み得る。多量の強誘電性粒子により、高い比誘電率を有し、優れた電気的絶縁体であるポリマー（重合組成物）を生成できる。実施の形態において、組成物は、例えば、全組成物（溶媒を含まない）の質量の約５％から約５０％の強誘電性粒子を含み得る。実施の形態において、組成物は、全組成物（溶媒を含まない）の質量の約２０％から約４０％の強誘電性粒子を含み得る。
【００３４】
電気活性ポリマーを比誘電率増強剤として利用しても差し支えない。電気活性ポリマーは、電圧が印加されたときに形状変化を経験できる部類のポリマーである。電気活性ポリマーは、例えば、誘電性電気活性ポリマーまたはイオン性電気活性ポリマーに分類できる。誘電性電気活性ポリマーの場合、形状変形は、例えば、ポリマーが２つの電極間に配置されているときに、静電気力によって生じ得る。イオン性電気活性ポリマーについては、形状変形は、例えば、イオンのポリマー中の移動により生じ得る。誘電性電気活性ポリマー、イオン性電気活性ポリマー、またはそれらの組合せのいずれを利用しても差し支えない。電気活性ポリマーは、組成物中の唯一の比誘電率増強剤として単独で使用しても、または組成物中の１種類以上の他の比誘電率増強剤との組合せで使用しても差し支えない。例えば、組成物は、電気活性ポリマー（ＥＡＰ）、および誘電増強モノマーを含んでも、または組成物は、ＥＡＰ、および強誘電性粒子を含んでも差し支えない。実施の形態において、電気活性ポリマーは、少なくとも約５の比誘電率を有する材料であり得る。
【００３５】
実施の形態において、使用できる電気活性ポリマーは、組成物のモノマー成分と共役性である(conjugatable)化学的性質を有し得る。これにより、電気活性ポリマーをポリマー全体に架橋させることができる。実施の形態において、電気活性ポリマーは、分散に役立ち、膜の全体の疎水性を維持するであろうペンダント疎水性官能基を含み得る。例示のタイプの電気活性ポリマーとしては、ポリチオフェンおよびポリアニリンが挙げられる。特別な例示の電気活性ポリマーとしては、導電性ポリアニリン、銅（ＩＩ）フタロシアニン、ポリピロール、ポリアセチレン、ポリフルオレン、ポリ（ｐ−フェニレンスルフィド）、ポリナフタレン、ポリテトラチアフルバレン、チオフェンポリマーＤＳ３０６ＰＴ−ＥＧ（American Dye ource, Inc.）、および同様のポリマー、またはそれらの組合せが挙げられる。
【００３６】
実施の形態において、組成物は、複数タイプの電気活性ポリマーを含み得る。例えば、組成物は、少なくとも２つのタイプの電気活性ポリマーを含み得る。組成物は、様々な量の１種類以上の電気活性ポリマーを含み得る。多量の電気活性ポリマーにより、高い比誘電率を有し、優れた電気的絶縁体であるポリマー（重合組成物）を生成できる。実施の形態において、組成物は、例えば、中間値および範囲を含む、全組成物（溶媒を含まない）の質量の約２％から約２０％の電気活性ポリマーを、全組成物（溶媒を含まない）の質量の約６％から約２０％の電気活性ポリマーを、全組成物（溶媒を含まない）の質量の約６％から約１０％の電気活性ポリマーを含み得る。
【００３７】
組成物は、他の随意的な成分を含んでも差し支えない。例えば、組成物は１種類以上の開始剤を含み得る。熱開始剤および光開始剤の両方を利用し得る。実施の形態において、光開始剤を選択して差し支えない。例示の光開始剤は、Ciba Specialty Chemicals（スイス国、バーゼル）から市販されている開始剤のＲＩＧＡＣＵＲＥ（登録商標）およびＤＡＲＯＣＵＲ（登録商標）系統が挙げられる。開始剤が選択される実施の形態において、開始剤は、一般に公知の量で使用して差し支えない。例えば、開始剤は、全組成物（溶媒を含まない）の質量の約１％から約５％の量で加えて差し支えない。実施の形態において、開始剤は、全組成物（溶媒を含まない）の質量の約２％の量で加えて差し支えない。
【００３８】
他の随意的な成分を組成物に加えて差し支えない。そのような他の随意的な成分の例としては、着色剤、染料、電界発光剤、量子ドット、ＰＤＯＴ、ナノ金属−ポリマー複合体、蛍光ドープシリカナノ粒子、安定剤などの光学的添加剤、および同様の成分、またはそれらの組合せが挙げられる。
【００３９】
組成物は、モノマーを溶媒などの追加の成分と組み合わせることにより形成しても、組み合わせなくてもよい。実施の形態において、１種類または複数種類のモノマーを１種類または複数種類の溶媒と組み合わせても差し支えない。比較的多くの疎水性モノマーを含む実施の形態において、条件（すなわち、溶媒の量、モノマーの添加順序、または他の条件）は、組成物の混和性を維持するために調節することができる。実施の形態において、組成物は、誘電増強モノマーを架橋性モノマーと組み合わせ、次いで、疎水性モノマーを、例えば、モノマーの個性および量に基づいて、適切な溶媒と共にまたは含まずに、加えることによって形成できる。
【００４０】
ここに開示された組成物は、重合されない、部分的に重合された、または完全に重合されたものであって差し支えない。少なくとも部分的に重合された組成物を高分子組成物と称しても差し支えない。ここに開示された組成物を基体上に被覆して、コーティングまたは層を形成しても差し支えない。一般に、組成物のコーティングは重合される。
【００４１】
開示された組成物のコーティングは、本明細書を読んだ当業者に公知のように形成することができる。開示の組成物を利用したコーティングを形成する特別な方法は、先に開示された組成物を得または形成し、その組成物を基体上に被覆し、組成物を硬化させてコーティングを形成する各工程を含み得る。
【００４２】
選択された特定の被覆方法は、少なくとも一部には、被覆されている特定の基体、コーティングの所望の厚さ、ここに述べられていない他の検討事項、またはそれらの組合せに依存するであろう。選択された特定の被覆方法は、少なくとも一部には、組成物に溶媒が加えられるか否か、および加えられる場合には、加えられる溶媒の量を指示するであろう。選択された特定の被覆方法は、少なくとも一部には、組成物に他の成分が加えられるか否か、およびそうなら、加えられる成分の量を指示するであろう。組成物を被覆する特別な方法の例としては、スピンコート法、浸漬コーティング、超音波噴霧コーティング、蒸気コーティング、エレクトロスピニング、ナイフブレードドクタリング、ワイヤケータアプリケーション、ＲＦマグネトロンスパッタリング、押出コーティング、カーテンコーティング、メニスカスコーティング、フレキソ堆積、および同様の方法、またはそれらの組合せが挙げられる。
【００４３】
組成物を硬化させる工程は、本明細書を読んだ当業者に公知のように行って差し支えない。例示の硬化方法の例としては、熱硬化、および紫外線（ＵＶ）、マイクロ波、赤外線（ＩＲ）、および同様の化学線源を含む電磁硬化が挙げられる。
【００４４】
開示された組成物から形成されるコーティングは、透水に対する物理的バリア、高い比誘電率、高破壊電圧、および同様の性質またはそれらの組合せを有する生成物を提供できる。透水に対する効果的な物理的バリアであるコーティングは、基体にピンホールのない被覆率、高い疎水性、比較的高い強度または剛性、またはそれらの組合せを有し得る。
【００４５】
コーティングの完全性は、コーティングのマイクロまたはナノ表面を観察する様々な技法を使用して評価できる。例示の技法の例としては、走査型電子顕微鏡（ＳＥＭ）、原子間力顕微鏡（ＡＦＭ）、偏光解析法、示差走査熱量測定（ＤＳＣ）、動的機械分析（ＤＭＡ）、ナノインデンテーション、フーリエ変換赤外分光（ＦＴＩＲ）、および光学顕微鏡の他の同様の形態が挙げられる。そのような技法を使用して、コーティングは、完全性、熱安定性、化学的均一性を含む様々な性質について評価でき、ある場合には、ピンホールのないことが判定できる。コーティングは、ピンホールがないようであり、それでも、電圧を印加したときに、液体により突破され得る。開示されたコーティングがエレクトロウェッティング用途に使用するのに選択された場合、エレクトロウェッティングディスプレイまたはエレクトロウェッティング装置に液体が透過すると、そのシステムをショートさせ得るので、ピンホールのないコーティングが有益であり得る。
【００４６】
組成物、または組成物から形成されたコーティングの疎水性は、例えば、材料のコーティング上の水の接触角を測定することによって、定量化できる。接触角は、液体／蒸気界面が固体表面と接触する角度である。接触角は、角度計を使用して測定できる。実施の形態において、開示された組成物は、コーティングに一度形成されると、中間値および範囲を含む、少なくとも約６５°、少なくとも約９０°、少なくとも約１００°、少なくとも約１１０°、および少なくとも約１１４°の接触角を有し得る。
【００４７】
より多く架橋性部分を有する架橋性モノマーを含む組成物により、より高度に架橋されたポリマーを生成できる。あるいは、架橋性モノマーをそれほど含まない組成物と比べてより多くの架橋性モノマーを含む組成物により、より高度に架橋したポリマーを生成できる。より高度に架橋したポリマーは、それほど架橋されていないポリマーより強力であり得る。実施の形態において、動的機械分析（ＤＭＡ）は、膜の架橋程度を決定するための定量的手段を提供できる。ポリマー中の架橋の量は、ポリマーの架橋密度を測定することによって評価できる。ポリマーの架橋密度は、主鎖当たりの架橋したモノマー単位の数として定義できる。架橋密度（Γ）は、
【数１】
0005763553.tif 000002
【００４８】
と定義でき、ここで、
0005763553.tif 000003
【００４９】
は、未架橋ポリマーの数平均分子量であり、
0005763553.tif 000004
【００５０】
は、架橋間の数平均分子量である。架橋密度が高いほど、ポリマーはより剛性で、一般により強力である。実施の形態において、開示されたポリマーは、少なくとも約１０％、または少なくとも約２０％の架橋密度を有し得る。
【００５１】
より高度に架橋したポリマーは、それほど架橋されていないポリマーよりも剛性であり得る。ポリマーの剛性は、ポリマーの弾性率を測定することによって測定できる。弾性率は、力が印加されたときに物質が弾性変形する傾向の記述である。弾性率の特定のタイプがヤング率（Ｅ）である。ヤング率は、引張弾性、またはある軸に沿って反対の力が印加されたときに、材料のその軸に沿って変形する傾向を記述する。ヤング率は、引張応力の引張歪みに対する比として定義される。材料のヤング率などの材料の弾性率を測定する一般に利用されている方法を利用して差し支えない。ヤング率は、ナノインデンテーション、動的機械分析、またはそれらの組合せによって測定できる。
【００５２】
実施の形態において、開示されたコーティングは、例えば、約１ＭＰａから約２００ＧＰａ、または少なくとも約１００ＭＰａ、または少なくとも約１ＧＰａのヤング率を有し得る。
【００５３】
開示されたコーティングは、比較的高い比誘電率の利点を有し得る。材料の比誘電率（ｋ）は、真空が交流を伝達する能力と比較したその材料の交流を伝達する能力に関する数である。材料の比誘電率は、試験コンデンサにより測定できる。プレート間の真空に関する試験コンデンサの静電容量を測定し、プレート間の関心のある材料に関する試験コンデンサの静電容量を測定する。比誘電率は、真空に関する静電容量に対する試験材料の静電容量の比である。
【００５４】
実施の形態において、開示されたコーティングは、少なくとも約１．５の比誘電率を有し得る。実施の形態において、開示されたコーティングは、少なくとも約２の比誘電率を有し得る。実施の形態において、開示されたコーティングは、少なくとも約４の比誘電率を有し得る。実施の形態において、開示されたコーティングは、少なくとも約７の比誘電率を有し得る。実施の形態において、開示されたコーティングは、少なくとも約１０の比誘電率を有し得る。
【００５５】
開示されたコーティングは、比較的高い破壊電圧の利点を有し得る。材料の破壊電圧は、材料を流れる電流がその電圧で突然増加する電圧である。破滅的な破壊は、材料が物理的および化学的に変えられ、不可逆的な損傷を伴う電圧である。開示されたコーティングの電圧破壊は、開示されたコーティングが２つの金属電極の間に挟まれている金属−絶縁体−金属構造を使用することによって測定できる。電圧は、破滅的な破損が生じるまで、段階的に増加させることができる。破滅的な破損は、例えば、誘電性材料のアーク放電、ポッピング、分裂、またはそれらの組合せにより表すことができる。開示された膜は、１８００Ｖ／μｍほど高い破壊電圧を有し得る。
【００５６】
様々な材料の電圧破壊レベルは、加速電圧破壊プロトコルを使用することによって比較できる。加速破壊は、比較的高い電圧（例えば、約１２５ボルトＲＭＳ）で絶縁電極と接触するように水が配置され、水が所定の時間で電極に達して開示されたコーティングを破壊させるときに生じ得る。実施の形態において、開示されたコーティングは、１２０Ｖで少なくとも約２０分間の安定、または１２０Ｖで少なくとも約４０分間の安定の電圧破壊を有し得る。同じ条件下で、一般に利用されている非架橋の疎水性ポリマーであるテフロン（登録商標）は、９秒で破壊される。
【００５７】
実施の形態において、コーティングは、大きい比誘電率または高破壊電圧のいずれかを有すれば、ある用途において都合よく利用できる。実施の形態において、コーティングは、大きい比誘電率および高破壊電圧の両方を有する。しかしながら、比較的大きい比誘電率は、より低い破壊電圧を補える。同様に、比較的高い破壊電圧は、低い比誘電率を補える。
【００５８】
開示された組成物は、例えば、電子素子、光学素子、または電気光学素子に有用であり得る。この組成物を有益に使用できる特別なタイプの電気光学用途は、エレクトロウェッティングおよび誘電泳動の分野である。エレクトロウェッティング素子は、例えば、ディスプレイ、デジタルマイクロ流体工学、ゲノムＤＮＡ塩基配列決定、細胞選別、薬物送達装置、カメラ画像安定器、ＭＥＭＳ装置、三次元（３Ｄ）ディスプレイ、電池、保護装置、レンズ、反射型ディスプレイ、センサ、リソグラフィー装置、光ビームスプリッタ、太陽光発電、プログラム可能流体プロセッサ、タッチ感受性装置、微小位置決め装置、および化学マイクロリアクタ、および同様の用途、またはそれらの組合せを含む幅広い用途において有用である。エレクトロウェッティング技術は、速い切換え速度、低消費電力、および明るい反射型演色のために、例えば、ディスプレイ分野において都合よいであろう。
【００５９】
開示された被覆組成物を含む物品の例としては、ここに開示された組成物の重合生成物を含む電気的絶縁性層が挙げられる。その物品は、他の随意的な構成要素を含んでも差し支えない。例えば、電気的絶縁性層は、電極に隣接し得る。実施の形態において、電気的絶縁性層は、電極に直接隣接し得る。実施の形態において、電気的絶縁性層は、電極上にまたはその上に直接、堆積され得る。開示された物品内に含まれ得る電極は、例えば、導電性ポリマー、金属、無機と有機両方の導電性物質を含有する複合材料、シリコンなどの半導体、超伝導体材料、および同様の材料、並びにそれらの組合せから製造することができる。
【００６０】
実施の形態において、物品は接着力促進剤を含んでも差し支えない。接着力促進剤は、電極（または他の構成要素）と電気的絶縁性層との間に配置して差し支えない。例示の接着力促進剤の例としては、ＤＹＮＡＳＹＬＡＮ（登録商標）Ｇｌｙｍｏまたは「ＤＹＮＡＳＹＬＡＮ」ＤＡＭＯ−Ｔなどの「ＤＹＮＡＳＹＬＡＮ」材料（独国、エッセン所在のEvonik Degussa GmbH）、アクリレート、アミン、硫黄、ビニル、またはメタクリレート基などの結合官能基を含むシラン（例えば、グリシドキシプロピルトリメトキシシランＺ−６０４０）が挙げられる。
【００６１】
物品は、開示された組成物から形成された多数のコーティングを含み得る。ここに記載されたコーティングは、バックプレーンに取り付けられる「自立性」前面パネルディスプレイ装置に施すこともできる。
【００６２】
実施の形態において、開示された組成物から形成された膜またはコーティングは、そのコーティング上に表面テキスチャーを有しても差し支えない。そのようなナノまたはマイクロ構造は、「ロータス・リーフ(Lotus leaf)」効果によりコーティングの疎水性をさらに向上させることができる。同様に、開示された膜またはコーティングは、そのコーティングの疎水性をさらに向上させるために、コーティングの露出表面に局所的に施された疎水性材料を有しても差し支えない。実施の形態において、ミクロ機械加工、エッチング、エキシマレーザアブレーション、またはそれらの組合せを利用して、膜上に表面特徴構造を導入しても差し支えない。
【００６３】
エレクトロウェッティング装置の機能は、液体と表面との相互作用を変えるために絶縁性層上に静電電荷を蓄積させる誘電性膜の能力に基づく。界面液体の接触角の変化は、膜の比誘電率に正比例し、誘電性膜の厚さに反比例する。この理由のために、実施の形態は、高い比誘電率を有する比較的薄い重合膜を利用することができる。
【００６４】
有益な実施の形態は、平行板コンデンサに関する式から分かるようにできるだけ大きい静電容量値を実現するために、比較的大きい比誘電率を有する比較的薄いコーティングを含んでよい：
【数２】
0005763553.tif 000005
【００６５】
ここで、ε0は自由空間の誘電率であり、εrは材料の相対比誘電率であり、Ａは板の面積であり、およびｔは膜の厚さである。静電容量が大きいほど、同じ接触角を実現するのに必要な電圧は小さくなる。直列のコンデンサに関する有効静電容量は、個々のコンデンサの静電容量の逆数の合計の逆数と等しいことに留意すべきである：
【数３】
0005763553.tif 000006
【００６６】
ここで、Ｃeffは有効静電容量であり、ｎはコンデンサの数である。このことは、高分子膜が、別の膜と共に使用された場合、静電容量を制限しないために、高分子膜は、他の膜の静電容量よりもずっと大きい静電容量を有するべきであることを示している。実施の形態において、高分子膜は、疎水性膜として働く別の膜に関するバリア層として使用しても差し支えない。
【００６７】
静電エネルギー蓄積は、エレクトロウェッティング作動のためのエネルギー源である。静電エネルギー蓄積は、以下のように表される：
【数４】
0005763553.tif 000007
【００６８】
ここで、Ｖは印加電圧である。単層膜の比誘電率がＧ倍だけ増加したときに、要求される印加電圧は、Ｇの平方根分の一だけ減少する。我々の絶縁性材料の比誘電率は、約１．９の「テフロン」の比誘電率と比べて、約７であると測定された。これは、要求される電圧をほぼ半分にすることに相当する。
【００６９】
開示された膜は、エレクトロウェッティング技術を使用する装置を製造するために使用することができる。上述した高い比誘電率および高破壊電圧（より薄い膜を可能にする）を有する絶縁性バリア膜は、少ない電圧を要求し、したがって、低消費電力の反射型ディスプレイを実現する機会を提供することが知られている。そのような装置は、エレクトロウェッティング技術に依存する低消費電力の反射型ディスプレイの開発に必要とされる。その上、上述した膜は、その高破壊電圧のために、破損せずに高電圧で動作するデジタル微小流体工学装置を提供するために使用することができる。
【実施例】
【００７０】
材料および方法
全ての化学物質は、ウィスコンシン州、ミルウォーキー所在のSigma-Aldrich社から得た。モノマーのいくつかは、Dajac、Sartomer、American Dye Sources Inc.、またはPolymer Sciencesから得た。全てのモノマーおよび化学物質は、さらに精製せずに、そのまま使用した。
【００７１】
破壊電圧の測定：  膜を、原子層堆積（ＡＬＤ）により製造した、５０ｎｍ（原子層堆積プロセスの制御された繰返しにより決定した）の二酸化ジルコニウム無機膜と比べた。膜の破壊電圧壊は、アルミニウム電極上に形成された膜と膜上に形成された第２のアルミニウム電極からなるサンドイッチアセンブリを使用して測定した。連続したＡＣ電圧を、膜破壊が目視により観察されるまで、印加した。
【００７２】
比誘電率：  比誘電率は、膜の厚さ（Ｚｙｇｏ白色光干渉計（コネチカット州、ミドルフィールド所在のZygo Corporation）を使用して測定した）をLF Impedance Analyer Model Number HP4192A（カリフォルニア州、パロアルト所在のHewlett Packard社）を使用して測定した静電容量値と組み合わせることによって、推測した。
【００７３】
水接触角：  水接触角は、スピンコートしたガラスのサンプル上で測定した。標準的な接触角測定は、各サンプル上の５カ所の異なる部位で記録し、平均して、接触角値を得た。接触角は、Connelly Applied Research（ペンシルベニア州、ナザレス所在）からの機器で測定した。前進および後退接触角も、前進接触角については液滴サイズを次第に増加させ、逆に後退接触角については液滴サイズを減少させる、静滴法(sessile drop method)を使用して測定した。各測定値は、水と表面の接触角の健全性を保持するために、サンプル上の異なる地点から採取した。得られたデータから各サンプルについて、履歴現象を判定した。履歴現象（Ｈ）は、前進接触角（θａ）および後退接触角（θｒ）との間の差である；Ｈ＝θａ−θｒ。
【００７４】
エレクトロウェッティングおよび誘電泳動により液滴の作動を行う能力：  エレクトロウェッティングおよび誘電泳動を使用するカスタム電圧アドレス電極装置により液滴作動に使用される膜の能力も調査した。この装置において、一連のパルスＡ、ＢおよびＣを、電極と接触している液体のパルス動作を可能にする個々の電極に同期させる。実験的に決定した液滴の突出度が、平板電極パッドの間の液滴の前進を可能にするのに必要であった。この研究における装置は、サンドイッチスタイルフォーマットで集成した。例えば、Muggle, F. et al., Electrowetting: from basics to applications,  J. Phys.: Condens. Matter, 17 (2005): R705-R774の図２５を参照のこと。
【００７５】
「加水分解するまでの時間」試験による加速破損試験：  これにより、水が膜のバリアを通り抜け、電極と接触して、加水分解により電極で気泡を形成するまでの時間を計る。所定の電圧でこの破損が生じる時間（「加水分解するまでの時間」）は、誘電性膜バリアの破損の定量的な視覚尺度を提供できる。１２５ボルトｒｍｓのＡＣ電圧に曝露される単一液滴を有する上述したサンドイッチ電極液滴作動装置を使用して、開示された高分子膜配合物に関する加水分解を観察するのに要する時間は、決まって、２００倍以上も「テフロン」を超えた。
【００７６】
実施例１〜１０
実施例１から１０について与えられた質量パーセントで表された表１に列記されたモノマーを組み合わせることによって、モノマー混合物を製造した。一般に、混合物は、架橋性モノマーを誘電増強モノマーに加え、次いで、疎水性モノマーを加えることによって形成した。
【００７７】
次いで、表面にエッチングされたアルミニウム電極のアレイを有する１０個の２．５インチ（約６．２５ｃｍ）のガラス基板（Ｅａｇｌｅ  ＸＧガラス、１．１ｍｍ）を組成物で被覆した。この被覆は、基板上に１ｍｌの溶液を塗布することにより行い、次いで、この基板を真空に保持されたスピンコート機器上に配置した。次いで、溶液を、１，８００ｒｐｍ／秒の５秒の増加速度で、６０秒間に亘り２，５００ｒｐｍでスピンコートした。
【００７８】
サンプルを、３００から４００ｎｍの波長を有する１つのランプを利用する「Ｘｅｎｏｎ  Ｍｏｄｅｌ  ＲＣ−８０１高強度パルス紫外（ＵＶ）光硬化システム」を使用して硬化させた。全体のユニットは、厚く赤いカーテン（ＵＶ線耐性）により囲まれたチャンバ内に囲まれていた。このチャンバは、基板を保持したパージボックスを収容し、硬化中に不活性環境（被覆のために）を作り出すために、基板が常に窒素でパージされていたことを確実にした。ガラス基板が、窒素充填パージボックス内に一旦配置されたら、６０秒間のパージ時間を実施し、ついで、ＵＶチャンバを閉じ、コーティングを約６０秒間に亘り硬化させた。硬化後、基板を検査して、適切に硬化されたことを確実にした。適切な硬化を確実にするために、必要であれば、再硬化を行った。
【００７９】
実施例１から１０に関するモノマーの割合が、下記の表１に示されている。
【表１】
0005763553.tif 000008
【００８０】
実施例に含まれる特定の疎水性モノマーおよびその量に基づいて、接触角を推測した。高度にフッ素化されていないが、他の様式で匹敵する他のポリアクリレート膜の実験的判定に基づいて、弾性率を推測した。実施例１から１０の予測値が、下記の表２に示されている。
【表２】
0005763553.tif 000009
【００８１】
実施例１０をさらに調査した。平均の標準的な接触角は、上述したようにして、７１．８°と判定された。平均の前進接触角は７１．４°と測定され、平均の後退接触角は６８．９°と測定された。適度に疎水性の高分子膜の履歴現象は２．５°であった。相対的に、「テフロン」は、１１４°から１１８°の範囲の水との接触角を有するのに対し、無機ＺｒＯ2膜は９０°に近い接触角を有する。ＺｒＯ2膜表面の疎水性は、水との接触により、短時間で著しく減少する。このことは、最初に測定した後退接触角（７８．１７°）およびそのすぐ後に行った測定（６４．１８°）からの減少する接触角を比較することによって、判定される。このことは、ある無機マトリクスの初期の疎水性は、一貫して高い疎水性を必要とする用途にとっては理想的ではないであろうことを示唆している。
【００８２】
実施例１０の膜も、エレクトロウェッティングおよび誘電泳動により液滴作動を行う能力について、上述したように評価した。実施例１０の膜は、液滴作動を提供することが分かった。
【００８３】
実施例１１
２００ｍｇのヘキサフルオロビスフェノールＡジメタクリレート粉末（Dajac、カタログ番号９３８６）（１４質量％）を０．６ｍｌのアセトン中に溶解させ、０．２ｍｌのメタクリル酸ペンタフルオロベンジル（Dajac、カタログ番号８９８８（１４質量％））と組み合わせた。この混合物を、約３０分間に亘りまたは完全に混ざるまで、４０℃におだやかに加熱した。次いで、上述した混合物に０．２ｍｌのジペンタエリトリトールペンタ／ヘキサアクリレート（Sigma-Aldrich、４０７２８３）（１６質量％）を加え、混ざるまでおだやかに撹拌した。次に、０．２ｍｌのメタクリル酸フルフリル（１４質量％）を組み合わせ、混ざるまで撹拌した。次いで、０．６ｍｌのアクリル酸２，２，３，３，４，４，５，５，６，６，７，７，８，８，９，９−ヘキサデカフルオロノニル（Sigma-Aldrich、４２４２６６（４２質量％））を加えた。次いで、０．１５ｍｌのＮ−メチルピロリドン（ＮＭＰ）中の４０ｍｇのＩｇｒａｃｕｒ  ８１８の溶液を加え、混合物中に溶解させた。最終的な溶液は、透明で琥珀色がかった色を有していた。
【００８４】
この溶液を、実施例１におけるように被覆し、硬化させた。次いで、その膜の接触角を実施例１におけるように測定した。平均の標準接触角は１１４．４°と決定された。平均の前進接触角は１１５．５°と測定され、平均の後退接触角は１１１．８°と測定された。高疎水性膜の履歴現象は３．７°であった。
【００８５】
実施例１２
先の実施例１０を、ポリアニリン粉末（ポリアニリンを含まない全組成物の質量に基づいて６質量％）を加えることによって変更した。溶液を、先の実施例１におけるように被覆し、硬化させた。次いで、膜の比誘電率を実施例１におけるように測定し、７であることが分かった。
【００８６】
この膜の電圧破壊も測定し、約１８００Ｖ／マイクロメートルであった。５０ｎｍの原子層堆積ＺｒＯ2膜の破壊電圧は、３８６Ｖ／マイクロメートルの平均誘電破壊強度を有することが分かり、「テフロン」膜は、約６０Ｖ／マイクロメートルに近い報告された（測定された）破壊電圧を有する。その上、「加水分解するまでの時間」試験の定量測定は、１２５Ｖ  ＲＭＳで３０分をゆうに超える加水分解を与えた。比較のために、「テフロン」（DuPont）の市販形態を使用した同一の加速破壊電圧試験の下で、測定された加水分解するまでの時間は約９秒であった。
【００８７】
上述した実施の形態および他の実施の形態は、以下の特許請求の範囲内である。当業者には、本開示は開示された実施の形態以外の実施の形態で実施できることが理解されよう。開示された実施の形態は、制限ではなく、説明の目的で提示されている。